FR 2291167 A1 19760611 FR 7344267 A 19731204 OBJET DE L'INVENTION : Granulé de l@ège enrobé destiné comme élément de composition d'un matériau léger, isotherme, isophone et résistant. Incorporé à du béton classique en remplacement de la gravette on obtient des agglomérés sous formes de briques, panneaux, cloisons etc... et peut être employé en coffrage, moulage, presse à agglos ( pondeuse ) etc... Les matériaux obtenus acquièrent légèreté,isophonie,isothermi@ maximum ou mini@@@ selon les proportions de granulés ajoutés au liant employé, qui peut être de béton ordinaire, du plâtre du ciment pro@pt, ciment blanc ou divers autres liants, colles etc... PARTICULARITES : Ce granulé se présente sous la même forme que la gravette et s'em -ploie de la même manière sans aucune préparation. Sa légèreté est exceptionnelle puisqu'il est flottable, sa densité suivant l'épaisseur de la coquille est de trois cent kilogrammes au mètre cube à cinq cent kilogrammes au mètre cube. Le liège étant stable sa détérioration n'est pas à redouter. Il se prête à tout les liants sans aucune préparation avec du béton ordinaire ( sable ciment ) ont obtient un agglo- mére qui peut être Boulé ou pressé selon l'usage qu'on lui destine. Avec du plâtre gachè normalement on obtient des panneaux, des cloisons, des moulages isotherme et léger, ainsi qu'isophone. COMPOSITION : -a) granulés de liège expansé ou non -b) ciment d'emploi courant -c) sable fin de rivière ou de carrière -d) eau douce. Exemple r pour dix parties de liage ( en volume )trois et demi parties de ciment - deux et demi parties de sable - deux et demi parties d'eau - On obtient un granulé de densité moyenne, aprés vingt jours de séchage, de quatre cent kilogrammes/mètre 3 PROPORTIONS r Selon que l'on vent obtenir une coquille plus épaisse et plus d'ire la quantité de ciment et de sable est proportionelle en raison de l'épaisseur de la coquille. PROCEDE: MECANIQUE OU A MAINS I ) bien mélanger à sec ciment sable et liège. 2e) mouiller le mélange progressivement pour obtenir un produit(pateux non) cesser de mouiller lorsque les grains de liège sont bien enrobés ( mélange non pateux ). 3 ) mettre en vrac au séchage. 4') remuer pour séparation des grains deux heures aprés. 50) remuer ( vanner ) deux ou trois fois les premières vingt quatre heures. 6e) stocker en vrac au sec, le granulé est pret à l'emploi à partir du 8 jours. RESUME : Granulé de liège enrobé d'une coquille dure destiné à être incorporé les matériaux de constructions pour les alléger et leur donner les qualités isother -mique et isophonique, qualité variant suivant le pourcentage employé dans la fabrication des ntériaux. REVENDICATIONS 10) - Matériau utilisé pour la fabrication d'éléments de construction isophones et isothermes Caractérisé par le fait qu'il est constitué par un granulé de liège enrobé , à la manière d'une dragée, par une enveloppe durcie, formant carapace de liaison 20) - Procédé permettant de fabriquer le matériau conforme à la revendication 1, Caractérisé par le fait qu'il s'exécute en mélangeant à sec , par tout moyen convenable, les granulés de liège avec le liant , en mouillant ce mélange progressivement jusqu'à enrobage complet des granulés par une enveloppe non pâteuse, ' en abandonnant au séchage les granulés ainsi pra- linés avec brassage intermittent et vannage pour éliminer les parcelles d'enveloppe non adhérentes 30) - Procédé de fabrication conforme à la revendication 2, Caractérisé par le fait que le liant utilisé pour le pralinage des granulés de liège est un mélange de ciment et de sable 40) - Procédé de fabrication conforme à la revendication 2, Caractérisé par le fait que le liant utilisé pour le pralinage du granulé de liège est du plâtre 50) - Procédé de fabrication conforme à la revendication 2, Caractérisé par le fait que le liant utilisé pour le pralinage des granulés de liège est une matière adhésive polymérisable 60) - Elément de construction fabriqué à l'aide du matériau conforme à l'une quelconque des revendications précédentes, Caractérisé par le fait qu'il est constitué dans sa masse par un mélange de granulés de liège dragéifiés utilisés comme gravettes au sein d'une masse de liant durci et dans la proportion convenable pour l'obtention de la densité finale recherchée HOME Alexandre Hyacinthe MOULY Michel Jean Marie PREVOST René Auguste VIGOUREUX Francis Eugène